(57)【要約】      （修正有）【課題】コレステリック構造を形成した特定の棒状化合物を含有する選択反射層が直接積層された構成を有しており、優れた反射効率を有する赤外線反射部材を提供する。【解決手段】透明基板と、透明基板１，上に、右円偏光成分の赤外線を反射する選択反射層１Ｒ、および左円偏光成分の赤外線を反射する選択反射層１Ｌ，が直接積層されて形成される赤外線反射層２と、を有する赤外線反射部材１０，であって、右円偏光成分の赤外線を反射する選択反射層１Ｒ，および上記左円偏光成分の赤外線を反射する選択反射層１Ｌ，がコレステリック構造を形成した下記構造式（Ｉ）で表される棒状化合物を含有する。2013076936.tif 000013【選択図】図１
2013076936.tif 000002
【特許請求の範囲】
【請求項１】
透明基板と、
前記透明基板上に、右円偏光成分の赤外線を反射する選択反射層および左円偏光成分の赤外線を反射する選択反射層が直接積層されて形成される赤外線反射層と、
を有する赤外線反射部材であって、
前記右円偏光成分の赤外線を反射する選択反射層および前記左円偏光成分の赤外線を反射する選択反射層がコレステリック構造を形成した下記構造式（Ｉ）で表される棒状化合物を含有しており、
前記赤外線反射層のうち、最も前記透明基板側に形成される選択反射層が前記右円偏光成分の赤外線を反射する選択反射層であることを特徴とする赤外線反射部材。
【化１】
2013076936.tif 000012
【請求項２】
最外層が左円偏光成分の赤外線を反射する選択反射層である赤外線反射層を有することを特徴とする請求項１に記載の赤外線反射部材。
【発明の詳細な説明】
【技術分野】
【０００１】
本発明は、コレステリック構造を形成した棒状化合物を含有する複数の選択反射層を有し、赤外線反射特性に優れた赤外線反射部材に関する。
【背景技術】
【０００２】
可視光線ないし赤外線の波長領域において、所望の波長を選択的に反射できる部材として、コレステリック液晶を用いた選択反射部材が知られている。これら選択反射部材は、所望の光（電磁波）のみを選択的に反射することができるため、例えば可視光線は透過させて熱線のみを反射する熱線反射膜や透過性断熱膜としての利用が期待されている。
【０００３】
コレステリック液晶を用いて赤外線を反射する赤外線反射部材については、例えば以下の文献が知られている。特許文献１には、広帯域で近赤外線を反射する薄膜コーティングを施した透明基板と、近赤外線部に鋭い波長選択反射性を有するコレステリック液晶製のフィルタとからなる積層体が開示されている。この技術は、可視光の透過率を低下させることなく、近赤外線を高効率で反射させることを目的としている。また、特許文献２には、赤外線波長範囲内において、入射する放射の少なくとも４０％を反射する１種またはそれ以上のコレステリック層を含む断熱コーティングが開示されている。この技術は、コレステリック層を用いることで、所望の断熱効果を得ることを目的としている。
【０００４】
さらに、特許文献３には、特定の方法により光反射率が向上された高分子液晶層と、この高分子液晶層を支持する支持体とを備える高分子液晶層構造体であって、特定波長の光に対して反射率が３５％以上である高分子液晶層構造体が開示されている。この技術は、主に液晶ディスプレイ（ＬＣＤ）に用いられるものであり、フッ素系非イオン性界面活性剤を用いることで、高分子液晶層の反射率を向上させるものである。また、特許文献４には、可視光を透過させ、かつ特定波長域の近赤外線を選択的に反射させる、コレステリック液晶構造を有する高分子固化体層からなる選択反射層Ａを有する近赤外線遮蔽層を備えた近赤外線遮蔽用の両面粘着フィルムが開示されている。この技術は、主にプラズマディスプレイパネル（ＰＤＰ）に用いられるものであり、近赤外線遮蔽用の両面粘着フィルムにより、ＰＤＰが周囲に与える電磁波の影響を抑制するものである。
【先行技術文献】
【特許文献】
【０００５】
【特許文献１】特開平４−２８１４０３号公報
【特許文献２】特表２００１−５１９３１７号公報
【特許文献３】特許第３４１９５６８号
【特許文献４】特開２００８−２０９５７４号公報
【発明の概要】
【発明が解決しようとする課題】
【０００６】
このようなコレステリック液晶化合物が用いられた赤外線反射部材は、通常、透明基板上に積層された選択反射層にコレステリック液晶化合物が含有され、そのコレステリック構造に依存して所定の波長領域の赤外線を選択的に反射する機能を発現するものである。
【０００７】
上述したような赤外線反射部材に用いられる選択反射層は、含有する液晶化合物のコレステリック構造によって右旋回性または左旋回性の円偏光成分の赤外線を選択的に反射するため、一層の選択反射層の特定波長領域における反射率は、５０％程度となる。さらに、上記赤外線反射部材が反射可能な波長領域である反射帯域は選択反射層の数によって決定されるものである。そのため、同一波長領域の右旋回および左旋回の円偏光の双方を反射させる場合、あるいは、より広範囲の光を選択反射させる場合等、赤外線反射部材に、より優れた赤外線反射特性を付与するためには、複数の選択反射層を積層して用いることが必要となる。
【０００８】
複数の選択反射層を積層する方法としては、複数の選択反射層の間に接着層等を介して転写することにより積層する方法（転写法）と、他の層を介在させることなく複数の選択反射層が直接的に接するように積層する方法（直接積層法）とが考えられる。これらの方法は必要に応じて使い分けることができるものであるが、製造工程の簡略化および生産性向上等の観点から、直接積層法を好適に用いることができる。
しかしながら、特定の棒状化合物を含有する選択反射層を直接積層法により積層させる場合、所望の選択反射性能を実現することが困難であった。
【０００９】
本発明は、上記実情に鑑みてなされたものであり、コレステリック構造を形成した特定の棒状化合物を含有する選択反射層が直接積層された構成を有した場合であっても、優れた反射効率を有する赤外線反射部材を提供することを主目的とする。
【課題を解決するための手段】
【００１０】
本発明者らは、上記課題を解決するために鋭意検討した結果、特定の棒状化合物を含有する選択反射層においては、直接積層して形成される場合に、右円偏光成分の赤外線を反射する選択反射層に対して、左円偏光成分の赤外線を反射する選択反射層の方が、含有される棒状化合物の配向が乱れやすい、すなわち、配向規制力が弱いことを新たに見出し、積層する選択反射層の順序を制御することにより本発明を完成するに至ったものである。
【００１１】
すなわち、本発明は、透明基板と、上記透明基板上に、右円偏光成分の赤外線を反射する選択反射層および左円偏光成分の赤外線を反射する選択反射層が直接積層されて形成される赤外線反射層と、を有する赤外線反射部材であって、上記右円偏光成分の赤外線を反射する選択反射層および上記左円偏光成分の赤外線を反射する選択反射層がコレステリック構造を形成した下記構造式（Ｉ）で表される棒状化合物を含有しており、上記赤外線反射層のうち、最も上記透明基板側に形成される選択反射層が上記右円偏光成分の赤外線を反射する選択反射層であることを特徴とする赤外線反射部材を提供する。
【００１２】
【化１】
2013076936.tif 000003
【００１３】
本発明によれば、上記赤外線反射層のうち、最も上記透明基板側に形成される選択反射層が上記右円偏光成分の赤外線を反射する選択反射層となることから、上記右円偏光成分の赤外線を反射する選択反射層上に直接積層された他の選択反射層に含有される上記棒状化合物の配向の乱れを防止することができるからである。そのため、高い反射効率を有する赤外線反射部材とすることができる。
【００１４】
上記発明においては、最外層が左円偏光成分の赤外線を反射する選択反射層である赤外線反射層を有することが好ましい。
上記発明においては、直接積層した場合に、左円偏光成分の赤外線を反射する選択反射層に対して、右円偏光成分の赤外線を反射する選択反射層の方が高い配向規制力を有するからである。そのため、左円偏光成分の赤外線を反射する選択反射層上に右円偏光成分の赤外線を反射する選択反射層を配置しないことで、赤外線反射層全体の配向の乱れを抑制することができる。したがって、最外層を左円偏光成分の赤外線を反射する選択反射層とすることにより、高い配向規制力を有する赤外線反射層とすることができ、反射効率に優れた赤外線反射部材とすることができるからである。
【発明の効果】
【００１５】
本発明の赤外線反射部材は、コレステリック構造を形成した特定の棒状化合物を含有する選択反射層が直接積層された構成を有した場合であっても、優れた反射効率を有するという効果を奏する。
【図面の簡単な説明】
【００１６】
【図１】本発明の赤外線反射部材の一例を示す概略断面図である。
【図２】本発明の赤外線反射部材の他の例を示す概略断面図である。
【図３】本発明の赤外線反射部材の他の例を示す概略断面図である。
【発明を実施するための形態】
【００１７】
以下、本発明の赤外線反射部材について詳細に説明する。
【００１８】
本発明の赤外線反射部材は、透明基板と、上記透明基板上に、右円偏光成分の赤外線を反射する選択反射層（以下、右円偏光選択反射層と称して説明する場合がある。）および左円偏光成分の赤外線を反射する選択反射層（以下、左円偏光選択反射層と称して説明する場合がある。）が直接積層されて形成される赤外線反射層と、を有する赤外線反射部材であって、上記右円偏光成分の赤外線を反射する選択反射層および上記左円偏光成分の赤外線を反射する選択反射層がコレステリック構造を形成した下記構造式（Ｉ）で表される棒状化合物を含有しており、上記赤外線反射層のうち、最も上記透明基板側に形成される選択反射層が上記右円偏光成分の赤外線を反射する選択反射層であることを特徴とするものである。
なお、本発明における赤外線とは、波長が７８０ｎｍ以上の光（電磁波）をいう。
【００１９】
【化２】
2013076936.tif 000004
【００２０】
このような赤外線反射部材について図を参照しながら説明する。図１は、本発明の赤外線反射部材の一例を示す概略断面図である。図１に示される赤外線反射部材１０は、透明基板１と、透明基板１上に形成される赤外線反射層２と、を有するものであり、赤外線１１を反射するものである。また、赤外線反射層２は、最も透明基板１側に形成される選択反射層（以下、第１選択反射層として説明する場合がある。）である右円偏光選択反射層１Ｒ、および第１選択反射層１Ｒ上に形成される選択反射層（以下、第２選択反射層として説明する場合がある。）である左円偏光選択反射層１Ｌを有するものである。このとき、第２選択反射層である左円偏光選択反射層１Ｌが最外層となる。
【００２１】
また、図２（ａ）、（ｂ）は、本発明の赤外線反射部材の他の例を示す概略断面図である。赤外線反射部材１０における赤外線反射層２としては、図２（ａ）に例示するように、第１選択反射層として右円偏光選択反射層１Ｒが形成され、第１選択反射層１Ｒ上に形成される第２選択反射層として右円偏光選択反射層２Ｒが形成され、さらに第２選択反射層２Ｒ上に最外層となる左円偏光選択反射層１Ｌが形成されてなるものであっても良く、図２（ｂ）に例示するように、第１選択反射層として右円偏光選択反射層１Ｒが形成され、上記第１選択反射層１Ｒ上に第２選択反射層として左円偏光選択反射層１Ｌが形成され、さらに第２選択反射層１Ｌ上に最外層となる左円偏光選択反射層２Ｌが形成されてなるものであっても良い。
なお、図２において、説明していない符号は、図１と同様のものとする。
【００２２】
さらに、図３（ａ）〜（ｃ）は、本発明の赤外線反射部材の他の例を示す概略断面図である。赤外線反射部材１０における赤外線反射層２としては、図３（ａ）に例示するように、第１選択反射層として右円偏光選択反射層１Ｒが形成され、第１選択反射層１Ｒ上に第２選択反射層として右円偏光選択反射層２Ｒが形成され、また第２選択反射層２Ｒ上に左円偏光選択反射層１Ｌが形成され、さらに左円偏光選択反射層１Ｌ上に最外層となる左円偏光選択反射層２Ｌが形成されてなるものであっても良い。また赤外線反射層２としては、図３（ｂ）に例示するように、第１選択反射層として右円偏光選択反射層１Ｒが形成され、第１選択反射層１Ｒ上に第２選択反射層として右円偏光選択反射層２Ｒが形成され、また右円偏光選択反射層２Ｒ上に右円偏光選択反射層３Ｒが形成され、さらに右円偏光選択反射層３Ｒ上に最外層となる左円偏光選択反射層１Ｌが形成されてなるものであっても良い。さらに赤外線反射層２としては、図３（ｃ）に例示するように、第１選択反射層として右円偏光選択反射層１Ｒが形成され、第１選択反射層１Ｒ上に第２選択反射層として左円偏光選択反射層１Ｌが形成され、第２選択反射層１Ｌ上に左円偏光選択反射層２Ｌが形成され、さらに左円偏光選択反射層２Ｌ上に最外層となる左円偏光選択反射層３Ｌが形成されてなるものであっても良い。
なお、図３において説明していない符号は、図１と同様のものとする。
【００２３】
本発明によれば、上記赤外線反射層のうち、第１選択反射層が上記右円偏光選択反射層となることから、上記右円偏光選択反射層上に直接積層された他の選択反射層に含有される上記棒状化合物の配向の乱れを防止することができるからである。そのため、配向規制力に優れた赤外線反射層を形成することができることから、高い反射効率を有する赤外線反射部材とすることができる。
以下、本発明の赤外線反射部材の各構成について説明する。
【００２４】
１．赤外線反射層
本発明に用いられる赤外線反射層について説明する。本発明における赤外線反射層は、右円偏光選択反射層および左円偏光選択反射層が直接積層されて形成されるものであり、第１選択反射層が上記右円偏光選択反射層となるものである。
【００２５】
（１）赤外線反射層の構成
本発明における赤外線反射層は、上述したように右円偏光選択反射層および左円偏光選択反射層を有するものであり、すなわち、上記赤外線反射層を構成する右円偏光選択反射層および左円偏光選択反射層は、層の一方の面から入射する光（電磁波）のうち右円偏光成分または左円偏光成分を各々選択反射し、残りの成分を透過する機能を有する。したがって、上記右円偏光選択反射層および上記左円偏光選択反射層を有することにより、選択反射特性に優れた赤外線反射層とすることが可能である。
【００２６】
また、本発明における赤外線反射層は、最も透明基板側に形成される第１選択反射層が右円偏光選択反射層となるものである。ここで、上記構造式（Ｉ）で表される棒状化合物を含有する右円偏光選択反射層および左円偏光選択反射層を同様の膜厚となるように形成した場合、左円偏光選択反射層に比べて、右円偏光選択反射層の方が高い配向規制力を有する。そのため、上記第１選択反射層を右円偏光選択反射層とすることによって第１選択反射層上に他の選択反射層を直接積層して赤外線反射層を形成する際に、上層となる選択反射層内に含有される棒状化合物の配向を容易に制御することができるからである。そのため、高い配向制御力を有する赤外線反射層を形成することができる。
【００２７】
上記赤外線反射層としては、上述したように、右円偏光選択反射層および左円偏光選択反射層を有するものであれば特に限定されるものではないが、最外層が左円偏光選択反射層であることが好ましい。
上述したように、本発明に用いられる選択反射層としては、左円偏光選択反射層と比較して、右円偏光選択反射層の方が高い配向規制力を有することから、左円偏光選択反射層上に右円偏光選択反射層を配置しないことで、配向の乱れを抑制することができる。したがって、最外層を左円偏光選択反射層とすることにより、高い配向規制力を有する赤外線反射層とすることができるからである。
ここで、最外層とは、赤外線反射層のうち最も透明基板から離れた位置に形成される選択反射層を指すものであり、例えば、赤外線反射層が第１選択反射層および上記第１選択反射層上に形成される第２選択反射層から構成される場合、第２選択反射層を示すものである（図１参照）。
【００２８】
また本発明における赤外線反射層の構成としては、少なくとも上記右円偏光選択反射層および上記左円偏光選択反射層を１層ずつ有するものであれば特に限定されるものではなく、上記右円偏光選択反射層を複数有するものであっても良く、上記左円偏光選択反射層を複数有するものであっても良く、あるいは上記右円偏光選択反射層および上記左円偏光選択反射層の両方を複数ずつ有するものであっても良い。
【００２９】
上記赤外線反射層が、上記右円偏光選択反射層および上記左円偏光選択反射層の少なくとも一方の選択反射層を複数有する場合、上記選択反射層の構成としては、第１選択反射層が右円偏光選択反射層となるものであれば特に限定されるものではないが、同方向の円偏光成分の赤外線を反射する選択反射層は連続して形成されることが好ましい。同方向の円偏光成分の赤外線を反射する選択反射層を連続して積層することにより、選択反射層を直接積層させることに起因する選択反射層に含有される棒状化合物の配向の乱れを抑制することができるからである。
したがって、上述したように形成することにより、左円偏光選択反射層上に右円偏光選択反射層を配置しない赤外線反射層を形成することができるため、配向の乱れを抑制することができ、高い配向規制力を有する赤外線反射層を形成することができる。
【００３０】
また、上記赤外線反射層の構成としては、上述したように、少なくとも上記右円偏光選択反射層および上記左円偏光選択反射層を１層ずつ有するものであれば限定されるものではなく、所望の赤外線反射機能に応じて適宜設定されるものである。また、上記赤外線反射層を構成する右円偏光選択反射層および左円偏光選択反射層の数が同一であっても良く（図３（ａ）参照）、異なるものであっても良い（図２（ａ）、（ｂ）および図３（ｂ）、（ｃ）参照）。
【００３１】
（２）選択反射層
次に、本発明に用いられる選択反射層について説明する。本発明における選択反射層は、右円偏光成分または左円偏光成分の赤外線を反射するものであり、コレステリック構造を形成した下記構造式（Ｉ）で表される棒状化合物を含有するものである。
【００３２】
【化３】
2013076936.tif 000005
【００３３】
ここで、一般的な選択反射層は、上記棒状化合物のコレステリック構造を形成するために、カイラル剤を含有する。本発明における選択反射層にも、通常、このようなカイラル剤が用いられる。
【００３４】
本発明に用いられるカイラル剤としては、上述した棒状化合物に所望の旋回性を付与できるものであれば特に限定されるものではない。
右旋回性を付与するカイラル剤は、上述した棒状化合物に右旋回性を付与してコレステリック構造を有するものである。このようなカイラル剤としては、例えば、下記の一般式（Ａ）、（Ｂ）、（Ｃ）で表されるような、分子内に軸不斉を有する低分子化合物を用いることが好ましい。
【００３５】
【化４】
2013076936.tif 000006
【００３６】
【化５】
2013076936.tif 000007
【００３７】
【化６】
2013076936.tif 000008
【００３８】
上記一般式（Ａ）または（Ｂ）において、Ｒ１は水素またはメチル基を示す。Ｙは上記に示す式（ｉ）〜（ｘｘｉｖ）の任意の一つであるが、中でも式（ｉ）、（ｉｉ）、（ｉｉｉ）、（ｖ）、および（ｖｉｉ）のいずれか一つであることが好ましい。また、アルキレン基の鎖長を示すｃおよびｄは、それぞれ個別に２〜１２の範囲で任意の整数を取り得るが、４〜１０の範囲であることが好ましく、６〜９の範囲であることがさらに好ましい。また、カイラル剤として、以下のような化学式で表されるものも用いることができる。
【００３９】
【化７】
2013076936.tif 000009
【００４０】
また左旋回性を付与するカイラル剤は、上記棒状化合物に左旋回性を与えて、コレステリック構造を形成するものである。このようなカイラル剤は、特に限定されるものではないが、例えばＡＤＥＫＡ社製ＣＮＬ−７１６等を挙げることができる。
【００４１】
本発明においては上記カイラル剤の含有量によって、選択反射層が反射する光の波長を調整することができる。棒状化合物および上記カイラル剤の合計に対する上記カイラル剤の割合は、例えば、１．０質量％〜１０．０質量％の範囲内、中でも２．０質量％〜５．０質量％の範囲内であることが好ましい。
【００４２】
また、本発明における選択反射層としては、上述した棒状化合物およびカイラル剤以外に、必要に応じて他の添加剤を含有しても良く、例えば、レベリング剤等を挙げることができる。
【００４３】
本発明に用いられる選択反射層の厚みとしては、所定の波長領域の赤外線を選択的反射する機能を実現できる範囲内であれば特に限定されるものではなく、上記棒状化合物の種類等に応じて適宜決定される。なかでも本発明における選択反射層の厚みとしては、３μｍ〜５０μｍの範囲内であることが好ましく、５μｍ〜４０μｍの範囲内であることがより好ましく、１０μｍ〜３０μｍの範囲内であることが特に好ましい。
【００４４】
また、上記選択反射層の厚みとしては、通常、らせんピッチが１ピッチ以上、好ましくは５ピッチ以上となるように形成されることが好ましい。具体的なピッチ数は、所望する選択反射層の厚さから計算することができる（Ｋ．Ｋａｓｈｉｍａ  ｅｔ  ａｌ．  ，ＩＤＷ ’０２,  ４１３（２００２）参照）。
ここで、コレステリック構造とは、棒状化合物が透明基板表面の法線方向に、多層構造を形成する一定周期（ピッチ）のらせん構造を指すものであり、１ピッチとは棒状化合物がらせん構造を描いて３６０°回転する軸の長さであるが、実際には１８０°回転するごとに繰り返しの層構造を形成することから、層間ピッチは、棒状化合物のらせんピッチの１／２であり、例えば断面観察した際に見える層間ピッチが２５０ｎｍである場合、棒状化合物のピッチは５００ｎｍとなる。
【００４５】
２．透明基板
次に、本発明に用いられる透明基板について説明する。本発明に用いられる透明基板は、上述した赤外線反射層を支持できるものであれば特に限定されるものではない。中でも本発明に用いられる透明基板は、可視光領域における透過率が８０％以上であることが好ましく、９０％以上であることがより好ましい。ここで、透明基板の透過率は、ＪＩＳ  Ｋ７３６１−１（プラスチック−透明材料の全光透過率の試験方法）により測定することができる。
【００４６】
上記透明基板としては、所望の透明性を具備するものであれば、可撓性を有するフレキシブル材であっても良く、可撓性のないリジッド材であっても良い。このような透明基板としては、例えば、ポリエチレンテレフタレート、ポリエチレンナフタレート等のポリエステル系樹脂、ポリエチレン、ポリメチルペンテン等のオレフィン系樹脂、アクリル系樹脂、ポリウレタン系樹脂、ポリエーテルサルホン、ポリカーボネート、ポリスルホン、ポリエーテル、ポリエーテルケトン、（メタ）アクロニトリル、シクロオレフィンポリマー、シクロオレフィンコポリマー等の樹脂からなるものを挙げることができる。なかでも本発明においては、ポリエチレンテレフタレートからなる透明基板を用いられることが好ましい。ポリエチレンテレフタレートは汎用性が高く、入手が容易であるからである。
また、透明基板としてガラス等のリジット材を用い、上述した赤外線反射層の片面または両面にリジット材を配置しても良い。
【００４７】
また本発明に用いられる透明基板としては、配向性を有するものであることが好ましい。透明基板が配向性を有することにより、上述した赤外線反射層を構成する選択反射層の配向を維持することができるからである。
このような配向性を有する透明基板としては、例えば、高分子延伸フィルム等を挙げることができ、具体的には、ポリエチレンテレフタレート等のポリエステル系樹脂からなる延伸フィルム等を好適に用いることができる。
【００４８】
なお、透明基板の厚みについては、赤外線反射部材の用途および透明基板を構成する材料等に応じて適宜決定することができるものであり、特に限定されるものではない。
【００４９】
３．赤外線反射部材
次に、本発明の赤外線反射部材について説明する。上述したように、本発明の赤外線反射部材は、透明基板と、赤外線反射層とを有するものであるが、必要に応じて他の構成を有しても良い。このような他の構成としては、本発明の赤外線反射部材の用途等に応じて所望の機能を有する構成を適宜選択して用いることができ、例えば、赤外線吸収層、配向膜、ガスバリア層、紫外線吸収層、断熱層、低放射層等を挙げることができる。
【００５０】
このような赤外線吸収層としては、所望の赤外線吸収性を発揮できるものであれば特に限定されるものではないが、例えば、本発明に用いられる赤外線反射層がガラス板に挟持され、赤外線吸収層とガラス板との間にポリビニルブチラール（ＰＶＢ）等の中間層が用いられる場合に、ＰＶＢ層内に赤外線吸収剤を含有させたもの等を挙げることができる。
また、上記配向膜としては、公知の配向膜を用いることができるが、上述した透明基板が配向性を有するものである場合、配向膜の機能を兼ねることも可能である。
【００５１】
また、本発明の赤外線反射部材としては、ガラス等のリジット材が、上述した赤外線反射層の両面または片面に配置されたものであっても良い。なお、上記赤外線反射層の片面のみに配置される場合、上記リジット材を配置していない側に上記ガスバリア層を形成しても良い。
【００５２】
本発明の赤外線反射部材の製造方法としては、上述した赤外線反射部材を得ることができる方法であれば特に限定されるものではなく、例えば、棒状化合物およびカイラル剤を含有する選択反射層形成用塗工液を調製し、透明基板上に順次塗布し、必要に応じて紫外線照射等の硬化処理を施す方法等を挙げることができる。
【００５３】
上記透明基板上に選択反射層形成用塗工液を塗布する方法としては、一般的な塗布方法を用いることができ、具体的にはバーコート法、スピンコート法、ブレードコート法等を挙げることができる。また、通常は、透明基板上に塗布した選択反射層形成用塗工液を乾燥し、溶媒を除去することにより、選択反射層形成用塗工液からなる塗膜を得る。
【００５４】
選択反射層形成用塗工液からなる塗膜に照射するエネルギーの種類としては、棒状化合物の分子内に含まれる重合性官能基の種類によって異なるものであるが、例えば、紫外線、電子線等の電離放射線、および熱等を挙げることができる。エネルギー照射の強度としては、塗膜を実質的に硬化できる範囲内であれば特に限定されるものではなく、棒状化合物の種類等によって適宜決定されるものである。上記エネルギーとして紫外線が用いられる場合は、通常、照射強度は、２５ｍＪ／ｃｍ２〜８００ｍＪ／ｃｍ２の範囲内であることが好ましく、２５ｍＪ／ｃｍ２〜４００ｍＪ／ｃｍ２の範囲内であることがより好ましく、５０ｍＪ／ｃｍ２〜２００ｍＪ／ｃｍ２の範囲内であることが特に好ましい。
上記照射強度が上記範囲に満たない場合、選択反射層に含まれる棒状化合物の重合が不十分になり、結果として後工程で選択反射層を形成する際に、下層となる選択反射層における棒状化合物のコレステリック構造が乱される可能性を有するからである。また一方、上記照射強度が上記範囲を超える場合、選択反射層に含有されるレベリング剤が選択反射層の表面にブリードアウトして、後工程で選択反射層を形成する際に塗工液をはじいてしまう可能性を有するからである。
【００５５】
なお、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【実施例】
【００５６】
以下、実施例を用いて、本発明をさらに具体的に説明する。＾
【００５７】
（塗布液の調製）
下記に示す組成の円偏光選択反射層形成用の塗布液（Ａ）、（Ｂ）、（Ｃ）、（Ｄ）、（Ｅ）、および（Ｆ）をそれぞれ調製した。
【００５８】
＜右円偏光選択反射層形成用塗布液（Ａ）＞
・棒状化合物  （下記構造式（Ｉ）、以下同じ）                    ９５．３質量％
・右旋回性カイラル剤  ＣＮＬ７１５（ＡＤＥＫＡ社製、以下同じ）    ４．７質量％
・光重合開始剤  イルガキュア１８４                                    ５質量％
・レベリング剤  ＢＹＫ−３６１Ｎ                                ０．０３質量％
・シクロヘキサノン                                          ４２０．１２質量％
【００５９】
＜右円偏光選択反射層形成用塗布液（Ｂ）＞
・棒状化合物                                                  ９５．８１質量％
・右旋回性カイラル剤  ＣＮＬ７１５                              ４．１９質量％
・光重合開始剤  イルガキュア１８４                                    ５質量％
・レベリング剤  ＢＹＫ−３６１Ｎ                                ０．０３質量％
・シクロヘキサノン                                          ４２０．１２質量％
【００６０】
＜右円偏光選択反射層形成用塗布液（Ｃ）＞
・棒状化合物                                                    ９６．４質量％
・右旋回性カイラル剤  ＣＮＬ７１５                                ３．６質量％
・光重合開始剤  イルガキュア１８４                                    ５質量％
・レベリング剤  ＢＹＫ−３６１Ｎ                                ０．０３質量％
・シクロヘキサノン                                          ４２０．１２質量％
【００６１】
＜左円偏光選択反射層形成用塗布液（Ｄ）＞
・棒状化合物                                                    ９５．３質量％
・左旋回性カイラル剤  ＣＮＬ７１６（ＡＤＥＫＡ社製、以下同じ）    ４．７質量％
・光重合開始剤  イルガキュア１８４                                    ５質量％
・レベリング剤  ＢＹＫ−３６１Ｎ                                ０．０３質量％
・シクロヘキサノン                                          ４２０．１２質量％
【００６２】
＜左円偏光選択反射層形成用塗布液（Ｅ）＞
・棒状化合物                                                  ９５．８１質量％
・左旋回性カイラル剤  ＣＮＬ７１６                              ４．１９質量％
・光重合開始剤  イルガキュア１８４                                    ５質量％
・レベリング剤  ＢＹＫ−３６１Ｎ                                ０．０３質量％
・シクロヘキサノン                                          ４２０．１２質量％
【００６３】
＜左円偏光選択反射層形成用塗布液（Ｆ）＞
・棒状化合物                                                    ９６．４質量％
・左旋回性カイラル剤  ＣＮＬ７１６                                ３．６質量％
・光重合開始剤  イルガキュア１８４                                    ５質量％
・レベリング剤  ＢＹＫ−３６１Ｎ                                ０．０３質量％
・シクロヘキサノン                                          ４２０．１２質量％
【００６４】
【化８】
2013076936.tif 000010
【００６５】
［実施例１］
透明基板として、ポリエチレンテレフタレートからなる二軸延伸フィルムを準備した。次に、上記の二軸延伸フィルムに、配向膜を介さずにバーコーターにて、第１選択反射層用に上記塗布液（Ａ）を塗布した。次いで、１００℃で２分間保持し、塗布液（Ａ）中のシクロヘキサノンを蒸発させて、棒状化合物を配向させた。そして、得られた上記塗膜に、紫外線照射装置（フュージョン社製、Ｈバルブ）を用いて紫外線を１００ｍＪ／ｃｍ２（紫外線照射量はオーク製作所社製、ＵＶ−３５１にて測定）照射し、塗膜中の光重合開始剤から発生するラジカルによって配向した棒状化合物のアクリレートおよびカイラル剤のアクリレートを３次元架橋してポリマー化し、二軸延伸フィルム上にコレステリック構造を固定化することにより、第１選択反射層（膜厚５μｍ）を形成した。
【００６６】
さらに、上記第１選択反射層の上に、バーコーターにて塗布液（Ｄ）を塗布し、上記第１選択反射層と同様にして第２選択反射層（膜厚５μｍ）を形成し、赤外線反射部材を得た。
【００６７】
［比較例１］
第１選択反射層用に上記塗布液（Ｄ）、第２選択反射層用に上記塗布液（Ａ）を用いたこと以外は、実施例１と同様にして、第１選択反射層（膜厚５μｍ）、第２選択反射層（膜厚５μｍ）を備える赤外線反射部材を得た。
【００６８】
［実施例２］
第１選択反射層用に上記塗布液（Ａ）、第２選択反射層用に上記塗布液（Ｂ）を用いたこと以外は、実施例１と同様にして、第１選択反射層（膜厚５μｍ）および第２選択反射層（膜厚５μｍ）を形成した。
【００６９】
さらに上記第２選択反射層の上にバーコーターにて、第３選択反射層用に上記塗布液（Ｄ）を塗布した。次いで、第２選択反射層と同様にして第３選択反射層（膜厚５μｍ）を形成し、赤外線反射部材を得た。
【００７０】
［実施例３］
第１選択反射層用に上記塗布液（Ａ）、第２選択反射層用に上記塗布液（Ｄ）および第３選択反射層用に上記塗布液（Ｅ）を用いたこと以外は、実施例２と同様にして、赤外線反射部材を得た。
【００７１】
［実施例４］
第１選択反射層用に上記塗布液（Ａ）、第２選択反射層用に上記塗布液（Ｄ）および第３選択反射層用に上記塗布液（Ｂ）を用いたこと以外は、実施例２と同様にして、赤外線反射部材を得た。
【００７２】
［実施例５］
実施例２と同様にして、第１選択反射層（膜厚５μｍ）、第２選択反射層（膜厚５μｍ）および第３選択反射層（膜厚５μｍ）を形成した。
【００７３】
さらに上記第３選択反射層の上にバーコーターにて、第４選択反射層用に上記塗布液（Ｅ）を塗布した。次いで、第３選択反射層作製と同じ方法で第４選択反射層（膜厚５μｍ）を形成し、赤外線反射部材を得た。
【００７４】
［実施例６］
第１選択反射層用に上記塗布液（Ａ）、第２選択反射層用に上記塗布液（Ｂ）、第３選択反射層用に上記塗布液（Ｃ）および第４選択反射層用に上記塗布液（Ｄ）を用いたこと以外は、実施例５と同様にして、赤外線反射部材を得た。
【００７５】
［実施例７］
第１選択反射層用に上記塗布液（Ａ）、第２選択反射層用に上記塗布液（Ｄ）、第３選択反射層用に上記塗布液（Ｅ）および第４選択反射層用に上記塗布液（Ｆ）を用いたこと以外は、実施例５と同様にして、赤外線反射部材を得た。
【００７６】
［評価］
実施例１〜７および比較例１において作製した電磁波反射フィルムについて分光光度計（島津製作所製ＵＶ−３１００ＰＣ）を用いて赤外線領域の反射率を測定した。また、ヘイズメーター（村上色彩研究所製ＨＭ−１５０）を用いてヘイズを測定した。その結果を下記表１に示す。
ここで、下記表１における反射率／ピーク波長における評価は、以下の通りである。すなわち、すべての選択反射層の反射率が４０％以上を示すと考えられる赤外線反射部材を○、少なくとも１つ以上の選択反射層の反射率が３０％以上４０％未満を示すと考えられる赤外線反射部材を△、すべての選択反射層の反射率が３０％未満を示すと考えられる赤外線反射部材を×として評価している。また、表１においては、赤外線反射部材のヘイズ値の評価として、上記ヘイズ値が１．０％未満である場合を○、上記ヘイズ値が１．０％以上１．５％未満である場合を△、ヘイズ値が１．５％以上である場合を×として評価している。
【００７７】
【表１】
2013076936.tif 000011
【００７８】
表１の結果から、実施例１および比較例１で得られた赤外線反射部材を比較した。実施例１で得られた赤外線反射部材では、波長７８０ｎｍの赤外線の反射率が８０％以上となることが確認できた。これは、最も透明基板側に形成される選択反射層が右円偏光選択反射層１Ｒであることから、選択反射層を積層しても配向の乱れを防ぐことができ、選択反射層１Ｒおよび１Ｌのいずれの選択反射層も４０％以上の高い反射率を示すことができたためと考えられる。また一方、比較例１で得られた赤外線反射部材では、波長７８０ｎｍの赤外線の反射率が４０％であることが確認できた。これは、最も透明基板側に形成される選択反射層が左円偏光選択反射層１Ｌであることから、選択反射層を積層することにより棒状化合物の配向が乱れたためと考えられる。これより、最も透明基板側に形成される選択反射層が右円偏光選択反射層であることにより、赤外線反射部材の反射効率が向上することが示唆された。
【００７９】
また、実施例３および実施例４で得られた赤外線反射部材を比較すると、実施例３および実施例４のいずれも１層目および２層目の選択反射層は同様であるが、最外層である３層目の選択反射層が異なる。すなわち、実施例３では左円偏光選択反射層（１Ｌ）であり、実施例４では右円偏光選択反射層（２Ｒ）である。このとき、波長８８０ｎｍにおける赤外線の反射率は、実施例３では４０％以上であるのに対し、実施例４では４０％未満であることが確認できる。これは、直接積層した場合に、左円偏光選択反射層に対して、右円偏光選択反射層の方が高い配向規制力を有すると考えられるため、左円偏光選択反射層上に右円偏光選択反射層を配置しないことで、赤外線反射部材の配向の乱れを抑制することができると考えられる。したがって、最外層を左円偏光選択反射層とすることにより、反射効率に優れた赤外線反射部材とすることができることが示唆された。
【符号の説明】
【００８０】
１  …  透明基板
２  …  赤外線反射層
１０  …  赤外線反射部材  
１１  …  赤外線
１Ｒ、２Ｒ、３Ｒ  …  右円偏光選択反射層
１Ｌ、２Ｌ、３Ｌ  …  左円偏光選択反射層
【図１】
2013076936.tif 000014
【図２】
2013076936.tif 000015
【図３】
2013076936.tif 000016